開発は、エネルギー問題や環境問題の進展に伴い急務となっている。(PFFC)では、一般的に白金が触媒として使われている。白金表面での酸素還元反応速度(O2+4H++4e-→2H2O)は比較的低いため、多量の白金触媒が必要となる。実用化に向けての大きな障害となっている。白金は有機物などによって被毒されてしまい、電極として利用した場合に反応性の低下が起こり長期作動信頼性にも問題がある。そこで、白金を使用しない触媒の開発が望まれている。そのため、炭素粒子に白金を担持した触媒が提案されているが、これは白金を使用することにかわりはなく大きなコスト低下は期待できない。炭素材料そのものを触媒として使用することも検討され、グラフェンのエッジにキノリジニウム構造を導入した材料が報告されている(非特許文献1)。グラフェンやグラフェンが積層したグラファイトでは、エッジの数が少なく、酸素還元反応の反応点となるキノリジニウム構造を多く導入することができない。グラファイトは層間が酸化され剥離するため、長時間の使用に対する耐久性が低い等の問題がある。ダイヤモンドライクカーボンに窒素を添加して導電性を付与することが提案されているが(非特許文献2、特許文献1)、得られるダイヤモンドライクカーボンの酸素還元反応性は低く、触媒として使用することは難しかった。より得られるアモルファスカーボン、及び該アモルファスカーボンを含む触媒等に関する。式(I)、(II)又は(III)で表される第1の化合物と、環内に窒素原子を1個又は2個以上含む複素環式化合物である第2の化合物とを含む原料ガスを反応容器内に導入し、前記原料ガスを前記反応容器内で反応させて、窒素を含有するアモルファスカーボンを反応容器内に設置した基板上に堆積させることを特徴とする窒素を含有するアモルファスカーボンの製造方法。【化1】(省略)【化2】(省略)【化3】(省略)(式(I)~(III)中、R、R1、R2、R3、R4、R5及びR6は、H又は置換基を有してもよいアルキル基を表し、それぞれの式中で同一でも異なっていてもよい。式(I)、(II)又は(III)で表される第1の化合物と、環内に窒素原子を1個又は2個以上含む複素環式化合物である第2の化合物とを含む原料ガスを反応容器内に導入し、前記原料ガスを反応容器内でプラズマ化して反応させ、反応容器内に設置した基板上に堆積させて得られる窒素を含有するアモルファスカーボン。【化4】(省略)【化5】(省略)【化6】(省略)(式(I)~(III)中、R、R1、R2、R3、R4、R5及びR6は、H又は置換基を有してもよいアルキル基を表し、それぞれの式中で同一でも異なっていてもよい。)【請求項6】キノリジニウム構造を有し、対流ボルタンメトリー測定から算出される酸素還元反応に対する反応電子数が1.5以上であることを特徴とする窒素を含有するアモルファスカーボン。請求項5又は6記載の窒素を含有するアモルファスカーボンを含む触媒。請求項7又は8記載の触媒を備える電極。